(57)【要約】【課題】入手しやすい原料から容易に調製できる新規な開環メタセシス重合触媒と、該触媒を用いた環状オレフィン重合物の製造方法を提供する。【解決手段】本発明の開環メタセシス重合触媒は価数が４価以下の低原子価ニオブを含むニオブカルベン錯体である。この触媒は、アルコキシ基を配位子として有するニオブカルベン錯体であってもよい。また、この触媒は、下記式（１）    ＮｂＸ1m        （１）（式中、Ｘ1はアルコキシ基又はハロゲン原子を示す。ｍは３又は５を示す。ｍ個のＸ1は同一でもよく異なっていてもよい）で表されるニオブ化合物と、亜鉛と、カルベン形成性化合物とを反応させることにより調製されるものであってもよい。【選択図】なし【特許請求の範囲】
【請求項１】
価数が４価以下の低原子価ニオブを含み、かつ、ニオブカルベン錯体である開環メタセシス重合触媒。
【請求項２】
アルコキシ基を配位子として有するニオブカルベン錯体である請求項１記載の開環メタセシス重合触媒。
【請求項３】
価数が４価以下の低原子価ニオブを含み、かつ、ニオブカルベン錯体である開環メタセシス重合触媒の調製方法であって、
下記式（１）
ＮｂＸ1m         （１）
（式中、Ｘ1はアルコキシ基又はハロゲン原子を示す。ｍは３又は５を示す。ｍ個のＸ1は同一でもよく異なっていてもよい）
で表されるニオブ化合物と、亜鉛と、カルベン形成性化合物とを反応させることを特徴とする開環メタセシス重合触媒の調製方法。
【請求項４】
カルベン形成性化合物が、下記式（３）
ＲbＣＨＣｌ2      （３）
（式中、Ｒbは置換基を有していてもよい芳香族環式基を示す）
で表される化合物である請求項３記載の開環メタセシス重合触媒の調製方法。
【請求項５】
同種又は異種の環状オレフィン同士の反応により環状オレフィン重合物を生成させる開環メタセシス重合反応に用いる請求項１又は２に記載の開環メタセシス重合触媒。
【請求項６】
同種又は異種の環状オレフィン同士の反応により環状オレフィン重合物を生成させる開環メタセシス重合反応により環状オレフィン重合物を製造する方法であって、請求項１、２、及び５の何れかの項に記載の開環メタセシス重合触媒を用いることを特徴とする環状オレフィン重合物の製造方法。
【請求項７】
反応溶媒として非プロトン性極性溶媒を用いる請求項６記載の環状オレフィン重合物の製造方法。
【請求項８】
前記環状オレフィンが、ノルボルネンである請求項６又は７記載の環状オレフィン重合物の製造方法。
【発明の詳細な説明】
【技術分野】
【０００１】
本発明は、低原子価ニオブを含む新規な開環メタセシス重合触媒、及び該触媒を用いた環状オレフィン重合物の製造方法に関する。
【背景技術】
【０００２】
ノルボルネンなどの環状オレフィンの開環重合物（環状オレフィン重合物）は、透明性、低複屈折性、成形加工性などに優れることから、光学用途をはじめとして、種々の用途に適用できる材料として用いられている。環状オレフィン重合物の製造方法としては、開環メタセシス重合触媒を用いた開環メタセシス重合反応を利用する方法が知られている。
【０００３】
開環メタセシス重合触媒としては、Ｃｐ（シクロペンタジエニル）−ニオブ錯体、ＯＮＯ−ピンサー型のニオブ錯体、Ｓｃｈｒｏｃｋ型カルベン−ニオブ錯体等のニオブ錯体が提案されている（非特許文献１〜３）。
【０００４】
しかしながら、上記のニオブ錯体は、配位子が複雑な構造を有しているため、合成に多段階の工程やコストがかかること、ニオブ錯体が空気中で不安定であることから工業的利用上に難点があった。
【先行技術文献】
【非特許文献】
【０００５】
【非特許文献１】Ｋ．  Ｍａｓｈｉｍａ，  ｅｔ  ａｌ．，  Ｏｒｇａｎｏｍａｔａｌｌｉｃｓ，  １９９７，  １６，  １３４５．
【非特許文献２】Ｓ．  ＶｅｎｋａｔＲａｍａｎｉ，  ｅｔ  ａｌ．，  Ｏｒｇａｎｏｍｅｔａｌｉｃｓ，  ２０１６，  ３５，  ２６７５．
【非特許文献３】Ｋ．  Ｗｉｓｅｄ，  Ｋ．  Ｎｏｍｕｒａ，  Ｏｒｇａｎｏｍｅｔａｌｌｉｃｓ，  ２０１６，  ３５，  ２７７３．
【発明の概要】
【発明が解決しようとする課題】
【０００６】
本発明の目的は、入手しやすい原料から簡易に調製できる新規な開環メタセシス重合触媒と、該触媒を用いた環状オレフィン重合物の製造方法を提供することにある。
本発明の他の目的は、優れた活性を有する新規な開環メタセシス重合触媒と、該触媒を用いた環状オレフィン重合物の製造方法を提供することにある。
【課題を解決するための手段】
【０００７】
本発明者らは、上記目的を達成するため鋭意検討した結果、低原子価ニオブを含むニオブカルベン錯体が開環メタセシス重合触媒として有用であることを見出し、本発明を完成した。
【０００８】
すなわち、本発明は、価数が４価以下の低原子価ニオブを含み、かつ、ニオブカルベン錯体である開環メタセシス重合触媒を提供する。
【０００９】
前記触媒は、アルコキシ基を配位子として有するニオブカルベン錯体であってもよい。
【００１０】
また、本発明は、価数が４価以下の低原子価ニオブを含み、かつ、ニオブカルベン錯体である開環メタセシス重合触媒の調製方法であって、
下記式（１）
ＮｂＸ1m         （１）
（式中、Ｘ1はアルコキシ基又はハロゲン原子を示す。ｍは３又は５を示す。ｍ個のＸ1は同一でもよく異なっていてもよい）
で表されるニオブ化合物と、亜鉛と、カルベン形成性化合物とを反応させることを特徴とする開環メタセシス重合触媒の調製方法を提供する。
【００１１】
この開環メタセシス重合触媒の調製方法において、前記カルベン形成性化合物は、下記式（３）
ＲbＣＨＣｌ2      （３）
（式中、Ｒbは置換基を有していてもよい芳香族環式基を示す）
で表される化合物であってもよい。
【００１２】
また、前記触媒は、同種又は異種の環状オレフィン同士の反応により環状オレフィン重合物を生成させる開環メタセシス重合反応に用いる触媒であってもよい。
【００１３】
また、本発明は、同種又は異種の環状オレフィン同士の反応により環状オレフィン重合物を生成させる開環メタセシス重合反応により環状オレフィン重合物を製造する方法であって、前記記載の開環メタセシス重合触媒を用いることを特徴とする環状オレフィン重合物の製造方法を提供する。
【００１４】
この環状オレフィン重合物の製造方法において、反応溶媒として非プロトン性極性溶媒を用いてもよい。
【００１５】
この環状オレフィン重合物の製造方法において、環状オレフィンはノルボルネンであってもよい。
【発明の効果】
【００１６】
本発明によれば、ニオブ原子を含む新規な開環メタセシス重合触媒が提供される。この開環メタセシス重合触媒は、固体の錯体触媒ではなく、反応液中でｉｎ  ｓｉｔｕで調製可能であることから、空気に影響されない安定な触媒を入手容易な原料から簡便、低コスト、かつ高収率に製造することができる。また、この触媒は開環メタセシス重合反応に対し優れた活性を有する。そのため、本発明の触媒を用いることにより、環状オレフィンから目的とする環状オレフィン重合物を工業的に効率よく製造することができる。
【発明を実施するための形態】
【００１７】
［開環メタセシス重合触媒］
本発明の開環メタセシス重合触媒は、価数が４価以下の低原子価ニオブを含むニオブカルベン錯体である。価数が４価以下の低原子価ニオブとは、価数が４価以下（例えば、４価又は３価）のニオブを意味する。
【００１８】
本発明の開環メタセシス重合触媒は、ニオブカルベン錯体である。ニオブカルベン錯体としては、例えば、アルコキシ基を配位子として有するニオブカルベン錯体が挙げられる。前記アルコキシ基として、例えば、メトキシ基、エトキシ基、プロポキシ基、イソプロピルオキシ基、ブトキシ基、イソブチルオキシ基、ｓ−ブチルオキシ基、t−ブチルオキシ基、ペンチルオキシ基、イソペンチルオキシ基、ヘキシルオキシ基、オクチルオキシ基、デシルオキシ基等の炭素数１〜１０のアルコキシ基などが挙げられる。これらのアルコキシ基の中でも、メトキシ基、エトキシ基などの炭素数１〜４のアルコキシ基が好ましい。
【００１９】
前記カルベンとしては、置換基としてみた場合、メチレン基、エチリデン基、プロピリデン基、イソプロピリデン基、ベンジリデン基、アルコキシカルボニルメチレン基（メトキシカルボニルメチレン基、エトキシカルボニルメチレン基等のＣ1-6アルコキシ−カルボニルメチレン基など）などが挙げられる。
【００２０】
本発明の開環メタセシス重合触媒は、例えば、前記式（１）で表されるニオブ化合物と、亜鉛（Ｚｎ）と、カルベン形成性化合物とから調製することができる。
【００２１】
前記式（１）中、Ｘ1はアルコキシ基又はハロゲン原子を示す。ｍは３又は５を示す。ｍ個のＸ1は同一でもよく異なっていてもよい。式（１）で表される化合物は、エーテル（１，２−ジメトキシエタン等）などを配位子として有していてもよい。
【００２２】
Ｘ1におけるアルコキシ基としては、前記と同様の基が挙げられる。中でも、炭素数１〜４のアルコキシ基が好ましい。ハロゲン原子としては、例えば、塩素原子、臭素原子、ヨウ素原子などが挙げられる。
【００２３】
式（１）で表されるニオブ化合物の代表的な例として、例えば、ニオブ（Ｖ）ペンタメトキシド、ニオブ（Ｖ）ペンタエトキシド（＝ペンタエトキシニオブ）、ニオブ（Ｖ）ペンタブトキシド等のニオブ（Ｖ）ペンタＣ1-4アルコキシド；五塩化ニオブ、五臭化ニオブ等の五ハロゲン化ニオブ；ニオブ（III）トリメトキシド、ニオブ（III）トリエトキシド、ニオブ（III）トリブトキシド等のニオブ（III）トリＣ1-4アルコキシド；三塩化ニオブ、三臭化ニオブ等の三ハロゲン化ニオブ；ＮｂＣｌ3（ＤＭＥ）などが挙げられる。なお、ＤＭＥは１，２−ジメトキシエタンである。
【００２４】
前記カルベン形成性化合物としては、カルベン錯体を形成可能な化合物であればよく、金属とカルベン錯体を形成可能な公知の化合物を用いることができる。例えば、カルベン形成性化合物として、前記式（３）で表される化合物が挙げられる。
【００２５】
式（３）中、Ｒbは置換基を有していてもよい芳香族環式基を示す。前記芳香族環式基としては、フェニル基、ナフチル基などが挙げられる。芳香族環式基が有していてもよい置換基として、例えば、フッ素原子、塩素原子、臭素原子等のハロゲン原子；メチル基、エチル基、プロピル基、イソプロピル基、ブチル基、イソブチル基、ｓ−ブチル基、ｔ−ブチル基等のＣ1-4アルキル基；トリフルオロメチル基等のＣ1-4ハロゲン化アルキル基；メトキシ基、エトキシ基、プロポキシ基、イソプロピルオキシ基、ブトキシ基等のＣ1-4アルコキシ基；メトキシカルボニル基、エトキシカルボニル基、ブトキシカルボニル基等のＣ1-4アルコキシ−カルボニル基；アセチル基、プロピオニル基、ベンゾイル基等のＣ1-10アシル基；ヒドロキシル基；カルボキシ基；シアノ基；ニトロ基などが挙げられる。
【００２６】
式（３）で表される化合物の代表的な例として、例えば、α，α−ジクロロトルエン（＝ベンザルクロリド）、ｐ−メチル−α，α−ジクロロトルエン、ｐ−フルオロ−α，α−ジクロロトルエンなどが挙げられる。
【００２７】
カルベン形成性化合物として、式（３）で表される化合物のほか、ジクロロメタン、ジクロロ酢酸エステル（ジクロロ酢酸メチル、ジクロロ酢酸エチル等）などを用いることもできる。
【００２８】
本発明の開環メタセシス重合触媒の調製の際、前記式（１）で表されるニオブ化合物と、亜鉛（Ｚｎ）と、カルベン形成性化合物に加えて、下記式（２）で表される化合物を用いてもよい。式（２）で表される化合物を用いることにより、開環メタセシス重合触媒をより円滑に速やかに形成することができる。式（２）で表される化合物は、本発明の開環メタセシス重合触媒を用いる反応において、反応活性剤としての機能を有する。
Ｒa3ＳｉＸ2 （２）
（式中、Ｒaは炭化水素基、Ｘ2はハロゲン原子を示す。３個のＲaは同一でもよく異なっていてもよい）
【００２９】
Ｒaにおける炭化水素基としては、例えば、メチル基、エチル基、プロピル基、イソプロピル基、ブチル基、イソブチル基、ｓ−ブチル基、ｔ−ブチル基、ペンチル基、ヘキシル基、オクチル基、デシル基等のアルキル基（Ｃ1-10アルキル基等）；フェニル基、ナフチル基等のアリール基（Ｃ6-14アリール基等）；ベンジル基、２−フェニルエチル基等のアラルキル基（Ｃ7-15アラルキル基等）などが挙げられる。これらの中でも、アルキル基、特に、メチル基、エチル基等の炭素数１〜４のアルキル基が好ましい。Ｘ2におけるハロゲン原子としては、例えば、塩素原子、臭素原子、ヨウ素原子などが挙げられる。
【００３０】
式（２）で表される化合物の代表的な例として、例えば、トリメチルシリルクロリド、トリエチルシリルクロリド、ｔ−ブチルジメチルシリルクロリド、トリイソプロピルシリルクロリド、ｔ−ブチルジフェニルシリルクロリド、トリメチルシリルブロミド、トリエチルシリルブロミド、ｔ−ブチルジメチルシリルブロミド、トリイソプロピルシリルブロミド、ｔ−ブチルジフェニルシリルブロミドなどが挙げられる。
【００３１】
式（１）で表されるニオブ化合物と亜鉛（Ｚｎ）とカルベン形成性化合物と、必要に応じて用いられる式（２）で表される化合物の反応は、通常、溶媒中で行われる。溶媒としては、反応に不活性なものであれば特に限定されないが、例えば、テトラヒドロフラン、１，４−ジオキサン、ジグライム（＝ジエチレングリコールジメチルエーテル）、アセトン、アセトニトリル、Ｎ，Ｎ−ジメチルホルムアミド、ジメチルスルホキシドなどの非プロトン性極性溶媒が好ましい。これらの中でも、テトラヒドロフラン、１，４−ジオキサン、ジグライム（＝ジエチレングリコールジメチルエーテル）等のエーテルが特に好ましい。
【００３２】
式（２）で表される化合物の使用量は、式（１）で表されるニオブ化合物１モルに対して、例えば０〜２０モル、好ましくは１〜２０モル、さらに好ましくは２〜１０モルである。
【００３３】
亜鉛（Ｚｎ）の使用量は、式（１）で表されるニオブ化合物１モルに対して、例えば１〜１００モル、好ましくは５〜３０モルである。
【００３４】
カルベン形成性化合物［例えば、式（３）で表される化合物］の使用量は、式（１）で表されるニオブ化合物１モルに対して、例えば１〜２０モル、好ましくは２〜１０モルである。
【００３５】
触媒調製時の温度は、例えば、０〜１５０℃、好ましくは１０〜１００℃、さらに好ましくは２０〜５０℃である。
【００３６】
本発明の開環メタセシス重合触媒は、ｉｎ  ｓｉｔｕで調製可能である。
【００３７】
［環状オレフィン重合物の製造方法］
本発明の開環メタセシス重合触媒は、種々の開環メタセシス重合反応、例えば、ホモ開環メタセシス重合反応、交差開環メタセシス重合反応（クロス開環メタセシス重合反応）に使用できる。
【００３８】
前記ホモ開環メタセシス重合反応では、同種の環状オレフィン同士の反応により環状オレフィンの重合物（単重合物）が生成する。一方、前記交差開環メタセシス重合反応では、異種の環状オレフィン同士の反応により環状オレフィンの共重合物が生成する。
【００３９】
開環メタセシス重合反応のモノマーである環状オレフィンとしては、環内に炭素−炭素二重結合を有する環状化合物であれば特に限定されないが、例えば、下記式（Ｉ）で表される化合物が挙げられる。
【化１】
2019151744.tif 000002
【００４０】
式（Ｉ）中、環Ａは、少なくとも１個の炭素−炭素二重結合を含む、炭素数４〜４０（好ましくは５〜３０．より好ましくは６〜２０）の単環式、又は多環式炭化水素環である。環Ａは、環内にさらに１〜４個の炭素−炭素二重結合、又は炭素−炭素三重結合を有していてもよい。また、環Ａの環内の炭素原子の１〜４個は、窒素原子、酸素原子、硫黄原子、リン原子、およびケイ素原子からなる群から選択されるヘテロ原子によって置き換えられていてもよい。
【００４１】
環Ａは、置換基を有していてもよい。当該置換基としては、特に限定されないが、例えば、メチル基、エチル基、プロピル基、イソプロピル基、ブチル基、イソブチル基、ｓ−ブチル基、ｔ−ブチル基、ペンチル基、ヘキシル基、デシル基、ドデシル基などの炭素数１〜２０（好ましくは１〜１０、さらに好ましくは１〜３）のアルキル基；ビニル基、アリル基、１−ブテニルなどの炭素数２〜２０（好ましくは２〜１０、さらに好ましくは２〜３）のアルケニル基；エチニル基、プロピニル基などの炭素数２〜２０（好ましくは２〜１０、さらに好ましくは２〜３）のアルキニル基；シクロプロピル基、シクロブチル基、シクロペンチル基、シクロヘキシル基、シクロヘプチル基、シクロオクチル基などの３〜２０員（好ましくは３〜１５員、さらに好ましくは５〜８員）のシクロアルキル基；パーヒドロナフタレン−１−イル基、ノルボルニル基、アダマンチル基、テトラシクロ［４．４．０．１2,5．１7,10］ドデカン−３−イル基などの橋かけ環式炭化水素基；フェニル基、ナフチル基などの炭素数６〜１４（好ましくは６〜１０）の芳香族炭化水素基；シクロペンチルメチル基、シクロヘキシルメチル基、２−シクロヘキシルエチル基などのシクロアルキル−アルキル基（例えば、Ｃ3-20シクロアルキル−Ｃ1-4アルキル基など）；ベンジル基などのアラルキル基（例えば、Ｃ7-18アラルキル基など）；複素環式基；フッ素原子、塩素原子、臭素原子などのハロゲン原子；ヒドロキシ基；オキソ基；置換オキシ基（例えば、Ｃ1-20アルコキシ基、Ｃ6-14アリールオキシ基、Ｃ7-18アラルキルオキシ基、Ｃ1-20アシルオキシ基など）；カルボキシル基；置換オキシカルボニル基（Ｃ1-20アルコキシカルボニル基、Ｃ6-14アリールオキシカルボニル基、Ｃ7-18アラルキルオキシカルボニル基など）；置換又は無置換カルバモイル基、シアノ基、ニトロ基、置換又は無置換アミノ基；スルホ基等が挙げられる。また、２個の置換基が繋がって、Ｃ3-5アルキレン基（例えば、トリメチレン基など）、Ｃ2-4アルキレンオキシ基（例えば、ジメチレンオキシ基など）、Ｃ1-2アルキレンジオキシ基（例えば、メチレンジオキシ基など）、イミド基（−ＣＯ−ＮＲ−ＣＯ−（ＲはＣ1-4アルキル基））、酸無水物基（−ＣＯ−Ｏ−ＣＯ−）などの２価の基を形成してもよい。上記置換基の数は特に限定されず、例えば、１〜４個、好ましくは１又は２個である。置換基が複数個ある場合は、それらは同一であっても異なっていてもよい。
【００４２】
上記置換又は無置換カルバモイル基としては、例えば、メチル基、エチル基、プロピル基、イソプロピル基、ｎ−ブチル基、ｓ−ブチル基、ｔ−ブチル基等の炭素数１〜２０（好ましくは１〜１０、さらに好ましくは１〜３）のアルキル基、若しくはアセチル基、ベンゾイル基等の炭素数１〜２０（好ましくは１〜１０、さらに好ましくは１〜３）のアシル基等を有するカルバモイル基、又は無置換カルバモイル基などが挙げられる。また、上記置換又は無置換アミノ基としては、例えば、メチル基、エチル基、プロピル基、イソプロピル基、ｎ−ブチル基、ｓ−ブチル基、ｔ−ブチル基等の炭素数１〜２０（好ましくは１〜１０、さらに好ましくは１〜３）のアルキル基、アセチル基、ベンゾイル基等の炭素数１〜２０（好ましくは１〜１０、さらに好ましくは１〜３）のアシル基等を有するアミノ基、若しくは、無置換アミノ基等が挙げられる。
【００４３】
前記複素環式基を構成する複素環には、芳香族性複素環および非芳香族性複素環が含まれる。このような複素環として、例えばヘテロ原子として酸素原子を含む複素環（例えば、オキシラン環などの３員環、オキセタン環などの４員環、フラン、テトラヒドロフラン、オキサゾール、γ−ブチロラクトン環などの５員環、４−オキソ−４Ｈ−ピラン、テトラヒドロピラン、モルホリン環などの６員環、ベンゾフラン、４−オキソ−４Ｈ−クロメン、クロマン環などの縮合環、３−オキサトリシクロ［４．３．１．１4,8］−ウンデカン−２−オン環、３−オキサトリシクロ［４．２．１．０4,8］ノナン−２−オン環）、ヘテロ原子としてイオウ原子を含む複素環（例えば、チオフェン、チアゾール、チアジアゾール環などの５員環、４−オキソ−４Ｈ−チオピラン環などの６員環、ベンゾチオフェン環などの縮合環など）、ヘテロ原子として窒素原子を含む複素環（例えばピロール、ピロリジン、ピラゾール、イミダゾール、トリアゾール環などの５員環、ピリジン、ピリダジン、ピリミジン、ピラジン、ピペリジン、ピペラジン環などの６員環、インドール、インドリン、キノリン、アクリジン、ナフチリジン、キナゾリン、プリン環などの縮合環など）などが挙げられる。
【００４４】
単環式の環状オレフィンとしては、炭素数が通常４〜２０、好ましくは４〜１０の置換又は無置換のシクロアルケン又はシクロアルカジエンが挙げられる。シクロアルケンの具体例としては、シクロブテン、シクロペンテン、メチルシクロペンテン、シクロヘキセン、メチルシクロヘキセン、シクロヘプテン、シクロオクテン等が挙げられる。シクロアルカジエンの具体例としては、シクロヘキサジエン、メチルシクロヘキサジエン、シクロオクタジエン、メチルシクロオクタジエン、フェニルシクロオクタジエン等が挙げられる。
【００４５】
多環式の環状オレフィンとしては、ノルボルネン類を用いることができる。ノルボルネン類の具体例としては、ノルボルネン、ノルボルナジエン、メチルノルボルネン、ジメチルノルボルネン、エチルノルボルネン、塩素化ノルボルネン、エチリデンノルボルネン、クロロメチルノルボルネン、トリメチルシリルノルボルネン、フェニルノルボルネン、シアノノルボルネン、ジシアノノルボルネン、メトキシカルボニルノルボルネン、ピリジルノルボルネン、ナジック酸無水物、ナジック酸イミド等の官能基を有していてもよい二環ノルボルネン類；ジシクロペンタジエン、ジヒドロジシクロペンタジエンやそのアルキル、アルケニル、アルキリデン、アリール、ヒドロキシル、酸無水物基、ジカルボキシイミド、カルボキシル、アルコキシカルボニル置換体等の三環ノルボルネン類；ジメタノヘキサヒドロナフタレン、ジメタノオクタヒドロナフタレンやそのアルキル、アルケニル、アルキリデン、アリール、ヒドロキシル、酸無水物基、ジカルボキシイミド、カルボキシル、アルコキシカルボニル置換体等の四環ノルボルネン類；トリシクロペンタジエン等の五環ノルボルネン類；ヘキサシクロヘプタデセン等の六環ノルボルネン類；ジノルボルネン、二個のノルボルネン環が炭化水素又はエステル基等で結合した化合物、これらのアルキル、アリール置換体等のノルボルネン環を含む化合物等が挙げられる。
【００４６】
上記環状オレフィンは、それぞれ単独で、あるいは２種以上を組み合わせて用いることができる。環状オレフィンとしては、ノルボルネン類が好ましく、特に、以下の化合物が好ましい。
【化２】
2019151744.tif 000003
【００４７】
本発明の開環メタセシス重合触媒を用いて環状オレフィン重合物を製造する際の反応温度としては、例えば０〜１５０℃、好ましくは１０〜１００℃、さらに好ましくは２０〜５０℃である。
【００４８】
反応溶媒としては、反応を阻害しない溶媒であれば特に限定されないが、例えば、テトラヒドロフラン、１，４−ジオキサン、ジグライム（＝ジエチレングリコールジメチルエーテル）、アセトン、アセトニトリル、Ｎ，Ｎ−ジメチルホルムアミド、ジメチルスルホキシドなどの非プロトン性極性溶媒などが好ましい。これらの中でも、テトラヒドロフラン、１，４−ジオキサン、ジグライム（＝ジエチレングリコールジメチルエーテル）等のエーテルが特に好ましい。
【００４９】
前記本発明の開環メタセシス重合触媒の使用量は、原料として用いる環状オレフィン（基質）１モルに対して、例えば０．００１〜１モル、好ましくは０．００５〜０．５モルである。
【００５０】
反応は、窒素、アルゴン等の不活性気体の雰囲気下で行うのが好ましい。
【００５１】
開環メタセシス重合反応においては、分子量調整剤を使用することができる。分子量調整剤は、開環メタセシス重合反応の反応中、又は反応後に添加することができる。分子量調整剤としては、例えば、ビニル基を有する化合物等が挙げられる。具体的には、１−ブテン、１−ペンテン、１−ヘキセン、１−オクテン等のα−オレフィン類；スチレン、ビニルトルエン等のスチレン類；エチルビニルエーテル、イソブチルビニルエーテル、アリルグリシジルエーテル等のエーテル類；アリルクロライド等のハロゲン含有ビニル化合物；酢酸アリル、グリシジルメタクリレート等のビニルエステル類；アリルアルコール等のビニルアルコール類；アクリルアミド等の窒素含有ビニル化合物等を使用することができる。分子量調整剤は、それぞれ単独で、あるいは２種以上を組み合わせて用いることができる。分子量調整剤の使用量は、目的とする環状オレフィン重合物の分子量に応じて適宜選択することができるが、通常、環状オレフィンに対して０．００１〜２０モル％の範囲である。
【００５２】
反応終了後、反応生成物を、液性調整、濾過、抽出、濃縮、蒸留、晶析、再結晶、カラムクロマトグラフィー等の精製手段に付すことにより、目的とする環状オレフィン重合物を単離することができる。
【００５３】
こうして得られる環状オレフィン重合物は、透明性、低複屈折性、成形加工性などに優れることから、光学用途、医療用樹脂をはじめとして、種々の用途に適用できる材料として利用できる。
【００５４】
本発明の開環メタセシス重合触媒は、以下のような機構で形成されると考えられる。すなわち、まず、式（１）で表されるニオブ化合物が亜鉛（Ｚｎ）と反応して、低原子価ニオブ［例えば、Ｎｂ（ＥｔＯ）3］が生成する。なお、式（２）で表される化合物を用いる場合には、式（１）で表されるニオブ化合物［例えば、Ｎｂ（ＥｔＯ）5］（Ｅｔはエチル基）が式（２）で表される化合物（例えば、トリメチルシリルクロリド）と反応して、式（１）中のＸ1の少なくとも１つ（例えば、エトキシ基等のアルコキシ基）がＸ2（ハロゲン原子）に変換され、続いて亜鉛（Ｚｎ）の作用により、低原子価ニオブ［例えば、Ｎｂ（ＥｔＯ）3］が生成する。そして、この低原子価ニオブが、亜鉛（Ｚｎ）及びカルベン形成性化合物（例えば、α，α−ジクロロトルエン）と反応して、Ｎｂカルベン錯体［例えば、ＰｈＣ＝Ｎｂ（ＥｔＯ）3］（Ｐｈはフェニル基）が形成される。
【００５５】
本発明の開環メタセシス重合触媒を用いた開環メタセシス重合反応の反応機構は以下のように考えられる。下記スキームにおいて、「＝Ｎｂ」はＮｂカルベン錯体を意味する。分子量調整剤として、エチルビニルエーテルを用いた場合を示している。ｍは、（ｍ＋２）が、環状オレフィン重合物の重合度に相当する数である。
【００５６】
【化３】
2019151744.tif 000004
【００５７】
本発明の開環メタセシス重合反応において、各化合物の添加順序は特に限定されず、任意の順番で添加することができる。例えば、式（１）で表されるニオブ化合物、亜鉛、カルベン形成性化合物と、必要に応じて式（２）で表される化合物を混合して、本発明の開環メタセシス重合触媒を調製した後に環状オレフィン化合物を添加する；環状オレフィン化合物と亜鉛を混合して、式（１）で表されるニオブ化合物、カルベン形成性化合物と、必要に応じて式（２）で表される化合物を添加して、本発明の開環メタセシス重合触媒の調製と開環メタセシス重合反応を同時に進行させる；のいずれであってもよい。
【００５８】
本発明の開環メタセシス重合反応で得られる環状オレフィン重合物には複数の炭素−炭素二重結合が存在する。これら炭素−炭素二重結合の幾何異性は、特に限定されず、トランス体でもシス体であってもよく、トランス体とシス体が任意の割合で存在していてもよい。
【００５９】
本発明の開環メタセシス重合反応で得られる環状オレフィン重合物の数平均分子量（Ｍｎ）は、特に限定されないが、好ましくは１０００〜１０００００であり、より好ましくは３０００〜８００００である。
【００６０】
本発明の開環メタセシス重合反応で得られる環状オレフィン重合物の分子量分布（Ｄ）は、特に限定されないが、好ましくは１〜７であり、より好ましくは１．５〜６．５である。
【００６１】
環状オレフィン重合物のトランス体とシス体の割合、数平均分子量（Ｍｎ）、分子量分布（Ｄ）は反応温度、反応時間、開環メタセシス重合触媒の使用量などで調整することができる。上記数平均分子量（Ｍｎ）及び分子量分布（Ｄ）は、後述のゲルパーミエーションクロマトグラフィーによる標準ポリスチレン換算の値である。
【実施例】
【００６２】
以下、実施例により本発明をより具体的に説明するが、本発明はこれらの実施例により限定されるものではない。
【００６３】
実施例で得られた環状オレフィン重合物（ポリノルボルネン）の転換率、収率、各物性値は、以下の条件で測定した。
【００６４】
［転換率、収率］
測定機器：ＧＣ−２０１０（ＳＨＩＭＡＤＺＵ製）
カラム：ＢＰ−５（ＳＧＥ製）
カラム温度：４０から２８０℃（昇温速度１５℃／ｍｉｎ）、
キャリア―ガス：窒素
【００６５】
［数平均分子量（Ｍｎ）、分子量分布（Ｄ）］
測定機器：日本分光  ＳＥＣシステム（ＪＡＳＣＯ製）
カラム：ＫＦ−８０５Ｌ（Ｓｈｏｄｅｘ製）
カラム温度：４０℃、
溶媒：ＴＨＦ
分子量：標準ポリスチレン換算
【００６６】
［トランス体比］
環状オレフィン重合物（ポリノルボルネン）に存在する炭素−炭素二重結合の総量に対するトランス体の割合（トランス体比）は、1Ｈ−ＮＭＲを測定し、シス体の炭素−炭素二重結合に帰属される５．２ｐｐｍ付近に現れるピークの積分値（シス体積分値）とトランス体の炭素−炭素二重結合に帰属される５．３５ｐｐｍに現れるピークの積分値（トランス体積分値）から以下の式により算出した。
［トランス体比（％）］＝［トランス体積分値］／（［トランス体積分値］＋［シス体積分値］）×１００
【００６７】
1Ｈ−ＮＭＲスペクトルは、下記の条件により測定した。
測定装置：ＪＮＭ−ＥＣＺ４００（ＪＥＯＬ製）
溶媒：クロロホルム−ｄ
積算回数：１６回
測定温度：２０℃
【００６８】
実施例１
【化４】
2019151744.tif 000005
【００６９】
シュレンク管に亜鉛［亜鉛粉末（粒径：７５〜１５０μｍ），９８ｍｇ，１．５ｍｍｏｌ］と、基質であるノルボルネン（２８２ｍｇ，３ｍｍｏｌ）、撹拌子を加え、内部をアルゴン置換した後、溶媒であるテトラヒドロフラン（超脱水，安定剤不含，３ｍＬ）、ペンタエトキシニオブ［Ｎｂ（ＯＥｔ）5］（０．０２５１ｍＬ，０．１ｍｍｏｌ）、トリメチルシリルクロリド（０．１５８ｍＬ，１．２５ｍｍｏｌ）、ベンザルクロリド（＝α，α−ジクロロトルエン）（０．０６４ｍＬ，０．５ｍｍｏｌ）を順次加え、スターラーにより室温で２時間撹拌した。このとき、溶液の色が無色透明から黒色に変化した。ついで、エチルビニルエーテル（０．１ｍＬ，１ｍｍｏｌ）とメタノール（１５ｍＬ）を加えることにより反応を停止した。その結果、生成物（ポリノルボルネン）の変換率は９９％以上、収率は定量的であった。
反応混合物を綿を用いてろ過し亜鉛とポリマーを取り出した。ナスフラスコを漏斗の下に置き，ＴＨＦでポリマーを溶かすことで亜鉛を取り除いた。溶媒を留去して取り除き乾燥して得られた生成物（ポリノルボルネン）を分析したところ、数平均分子量（Ｍｎ）は１０２００、分子量分布（Ｄ）は２．７７、トランス体比は６０％であった。
【００７０】
実施例２
反応温度を４０℃にしたこと以外は、実施例１と同様の操作を行った。
その結果、生成物（ポリノルボルネン）の変換率は９９％以上、収率は定量的、数平均分子量（Ｍｎ）は５７００、分子量分布（Ｄ）は２．０９、トランス体比は６１％であった。
【００７１】
実施例３
ベンザルクロリドを０．０３２ｍＬ（０．２５ｍｍｏｌ）用いたこと以外は、実施例１と同様の操作を行った。
その結果、生成物（ポリノルボルネン）の変換率は９９％以上、収率は９６％、数平均分子量（Ｍｎ）は１４７００、分子量分布（Ｄ）は３．１４、トランス体比は６０％であった。
【００７２】
実施例４
ベンザルクロリドを０．０９６ｍＬ（０．７５ｍｍｏｌ）用いたこと以外は、実施例１と同様の操作を行った。
その結果、生成物（ポリノルボルネン）の変換率は９９％以上、収率は９９％、数平均分子量（Ｍｎ）は１０４００、分子量分布（Ｄ）は３．１１、トランス体比は６０％であった。
【００７３】
実施例５
トリメチルシリルクロリドを０．０６３ｍＬ（０．５ｍｍｏｌ）、亜鉛を６５ｍｇ（１．０ｍｍｏｌ）用いたこと以外は、実施例３と同様の操作を行った。
その結果、生成物（ポリノルボルネン）の変換率は９８％、収率は９９％、数平均分子量（Ｍｎ）は１７２００、分子量分布（Ｄ）は２．８２、トランス体比は５８％であった。
【００７４】
実施例６
トリメチルシリルクロリドを０．１２６ｍＬ（１．０ｍｍｏｌ）、亜鉛を６５ｍｇ（１．０ｍｍｏｌ）用いたこと以外は、実施例３と同様の操作を行った。
その結果、生成物（ポリノルボルネン）の変換率は９９％以上、収率は定量的、数平均分子量（Ｍｎ）は２３３００、分子量分布（Ｄ）は３．０９、トランス体比は５９％であった。
【００７５】
実施例７
ノルボルネンを９４２ｍｇ（１０ｍｍｏｌ）用いたこと以外は、実施例５と同様の操作を行った。
その結果、生成物（ポリノルボルネン）の変換率は６１％、収率は４２％、数平均分子量（Ｍｎ）は２６５００、分子量分布（Ｄ）は５．９７、トランス体比は６１％であった。
【００７６】
実施例８
ノルボルネンを９４２ｍｇ（１０ｍｍｏｌ）用い、反応時間を４時間としたこと以外は、実施例５と同様の操作を行った。
その結果、生成物（ポリノルボルネン）の変換率は８９％、収率は７５％、数平均分子量（Ｍｎ）は６４８００、分子量分布（Ｄ）は３．８３、トランス体比は６０％であった。
【００７７】
実施例９
ノルボルネンを９４２ｍｇ（１０ｍｍｏｌ）用い、反応時間を６時間としたこと以外は、実施例５と同様の操作を行った。
その結果、生成物（ポリノルボルネン）の変換率は８０％、収率は７３％、数平均分子量（Ｍｎ）は４１５００、分子量分布（Ｄ）は６．１５、トランス体比は６１％であった。
【００７８】
実施例１０
ノルボルネンを９４２ｍｇ（１０ｍｍｏｌ）用い、反応時間を８時間としたこと以外は、実施例５と同様の操作を行った。
その結果、生成物（ポリノルボルネン）の変換率は９９％以上、収率は９４％、数平均分子量（Ｍｎ）は２８８００、分子量分布（Ｄ）は３．０８、トランス体比は６０％であった。
【００７９】
実施例１１
ペンタエトキシニオブの代わりに五塩化ニオブ（Ｖ）を２７ｍｇ（０．１ｍｍｏｌ）用いた以外は、実施例５と同様の操作を行った。
その結果、生成物（ポリノルボルネン）の変換率は９７％、収率は定量的、数平均分子量（Ｍｎ）は７４７００、分子量分布（Ｄ）は３．４０、トランス体比は５９％であった。
【００８０】
実施例１２
ペンタエトキシニオブの代わりにペンタ（ｎ−ブトキシ）ニオブを０．０４２ｍＬ（０．１ｍｍｏｌ）用いた以外は、実施例５と同様の操作を行った。
その結果、生成物（ポリノルボルネン）の変換率は９９％、収率は９８％、数平均分子量（Ｍｎ）は２２１００、分子量分布（Ｄ）は６．３６、トランス体比は５８％であった。
【００８１】
実施例１３
ペンタエトキシニオブの代わりにペンタ（ｉｓｏ−プロポキシ）ニオブを０．０４２ｍＬ（０．１ｍｍｏｌ）用い、反応温度を４０℃としたこと以外は、実施例５と同様の操作を行った。
その結果、生成物（ポリノルボルネン）の変換率は９９％以上、収率は９４％、数平均分子量（Ｍｎ）は４７３００、分子量分布（Ｄ）は５．０９、トランス体比は６８％であった。
【００８２】
実施例１４
ペンタエトキシニオブの代わりに五塩化ニオブ（Ｖ）を２７ｍｇ（０．１ｍｍｏｌ）用いたこと以外は、実施例１と同様の操作を行った。
その結果、生成物（ポリノルボルネン）の変換率は９９％以上、収率は８９％、数平均分子量（Ｍｎ）は１２０００、分子量分布（Ｄ）は３．６８、トランス体比は５８％であった。
【００８３】
実施例１５
反応温度を４０℃としたこと以外は、実施例１４と同様の操作を行った。
その結果、生成物（ポリノルボルネン）の変換率は９９％以上、収率は定量的、数平均分子量（Ｍｎ）は７２００、分子量分布（Ｄ）は２．５１、トランス体比は５９％であった。
【００８４】
実施例１６
反応温度を６０℃としたこと以外は、実施例１４と同様の操作を行った。
その結果、生成物（ポリノルボルネン）の変換率は９９％以上、収率は定量的、数平均分子量（Ｍｎ）は７８００、分子量分布（Ｄ）は２．４２、トランス体比は６１％であった。